КАТАЛИТИЧЕСКИЕ КОМПОНЕНТЫ ДЛЯ ПОЛИМЕРИЗАЦИИ ОЛЕФИНОВ И КАТАЛИЗАТОРЫ, ПОЛУЧЕННЫЕ ИЗ НИХ

1
1
1
3
F
1. Каталитические компоненты для полимеризации олефинов, включающие Ti, Mg, Al, Cl и необязательно группы OR, в которых R представляет собой С1-С20 углеводородную группу, необязательно содержащую гетероатомы, вплоть до количества такого, чтобы получить молярное соотношение OR/Ti ниже, чем 0,5, отличающиеся тем, что, по существу, все атомы титана находятся в состоянии валентности, равной 4, что пористость (Р), измеренная по ртутному способу и обусловленная порами с радиусом, равным или ниже чем 1 мкм, составляет, по меньшей мере, 0,30 см/г, и тем, что молярное соотношение Cl/Ti составляет ниже чем 29.
F
3
2. Твердый каталитический компонент по п.1, в котором пористость (Р) составляет выше, чем 0,40 см/г.
3. Твердый каталитический компонент по п.1, в котором молярное соотношение Cl/Ti составляет ниже, чем 28.
4. Твердый каталитический компонент по п.1, в котором количество Al ниже, чем количество Ti.
5. Твердый каталитический компонент по п.1, дополнительно отличающийся “LA фактором” выше, чем 0,5, где “LA фактор” представляет собой молярный эквивалент анионов, недостающих для связывания всех молярных эквивалентов катионов, присутствующих в твердом каталитическом компоненте, которые не были связаны общим молярным эквивалентом анионов, присутствующих в твердом каталитическом компоненте, причем все молярные эквиваленты анионов и катионов посчитаны по отношению к молярному количеству Ti.
6. Твердый каталитический компонент по п.1, дополнительно отличающийся соотношением LA/Al+Ti, где Al и Ti представлены в молярном количестве по отношению к молярному количеству Ti выше, чем 0,4.
2
I
7. Твердый каталитический компонент по п.1, содержащий хлорид алюминия, выбираемый из групп, состоящих из соединений алюминия формулы AlClL, где L может независимо представлять собой группы OR, как определено по п.1, или хлор.
2
2
n
y-n
3
II
II
I
I
I
I
8. Способ получения каталитического компонента по п.1, включающий стадию (а), в которой соединение MgCl·mROH tHO, в котором 0,3 ≤ m ≤ 1,7, t составляет от 0,01 до 0,6, R представляет собой алкильный, циклоалкильный или арильный радикал, содержащий 1-12 атомов углерода, взаимодействует с соединением титана формулы Ti(OR)X, в которой n составляет между 0 и 0,5, у является валентностью титана, Х является галогеном, R является таким, как определено по п.1, в присутствии соединения алюминия формулы AlL, где L может являться независимо группами OR, в которых R представляет собой С1-С20 углеводородную группу или галоген.
9. Способ по п.12, дополнительно включающий вторую стадию (b), на которой твердый продукт, полученный на стадии (а), подвергают термической обработке, проводимой при температурах выше, чем 50°С,
2
2
n
y-n
3
II
II
I
I
I
I
10. Способ получения каталитического компонента по п.1, включающий стадию (а), в которой соединение MgCl·mROH tHO, в котором 0,3 ≤ m ≤ 1,7, t составляет от 0,01 до 0,6, R представляет собой алкильный, циклоалкильный или арильный радикал, содержащий 1-12 атомов углерода, взаимодействует с соединением титана формулы Ti(OR)X, в которой n составляет между 0 и 0,5, у является валентностью титана, Х является галогеном, R обладает таким же значением, данным выше, и вторую стадию (b), на которой твердый продукт, полученный на (а), взаимодействует еще раз с указанным соединением титана в присутствии соединения алюминия формулы AlL, где L может являться независимо группами OR, в которых R представляет собой С1-С20 углеводородную группу или галоген.
2
2
n
y-n
3
II
II
I
I
I
I
11. Способ получения каталитического компонента по п.1, включающий стадию (а), в которой соединение MgCl·mROH tHO, в котором 0,3≤m≤1,7, t составляет от 0,01 до 0,6, R представляет собой алкильный, циклоалкильный или арильный радикал, содержащий 1-12 атомов углерода, взаимодействует с соединением титана формулы Ti(OR)X, в которой n составляет между 0 и 0,5, y является валентностью титана, Х является галогеном, R обладает таким же значением, данным выше, и вторую стадию (b), на которой твердый продукт, полученный на (а), подвергается термической обработке в присутствии соединения алюминия формулы AlL, где L может являться независимо группами OR, в которых R представляет собой С1-С20 углеводородную группу или галоген.
12. Способ по любому из пп.8-11, отличающийся тем, что катализатор, включающий в себя контакт указанного твердого каталитического компонента с электрон-донорным соединением, предпочтительно выбирают из простых эфиров, кетонов, сложных эфиров и соединений кремния.
13. Способ полимеризации олефинов, проводимый в присутствии каталитической системы, включающий в себя продукт взаимодействия твердого каталитического компонента по любому одному из пп.1-4 и соединения алкилалюминия.
14. Способ по п.13, отличающийся тем, что он проводится в газовой фазе.
15. Способ по п.14, проводящийся в двух или более реакторах, работающих при различных концентрациях регулятора молекулярной массы.